(57)【要約】【課題】耐用期間の問題、詳しくは高温操業の故のクラッキング及び酸化の問題を解消した蒸気弁の提供。【解決手段】  本考案は、チェスト（１０）、ロック（１７）、スピンドル（１５）、及びストレーナー（２５）を含む蒸気弁（５）に関する。これらの部材のそれぞれは、弁（５）を良好な耐用期間をもって６５０℃を超える温度で稼働することを可能にする特定のＮｉ合金の組み合わせからなる。【選択図】  図１
0003177226.tif 000002
【実用新案登録請求の範囲】
【請求項１】
−チャンバを形成するチェスト（１０）；
−前記チャンバ内の、空隙を有するロック（１７）；
−前記空隙中を可動に延びるスピンドル（１５）；
前記スピンドル（１５）は、第一及び第二末端を有し、ここで前記ロック（１７）及び前記スピンドル（１５）は、第一の末端が前記チャンバの外側に配置されかつ第二の末端が前記チャンバ内に配置されるように、構成されている；
−前記第二の末端に接続した閉弁手段（２０）；  及び
−固形粒子を保持するように適応された、前記チャンバ内のストレーナー（２５）；
を含む蒸気弁（５）であって、
前記チェスト（１０）が、
・重量％で表して、０．０１〜０．０３のＣ、２０．０〜２３．０のＣｒ、８．０〜１０．０のＭｏ、３．２０〜３．８０のＮｂ、０．１〜０．３０のＴｉ、０．１０〜０．３０のＡｌ、０．１０〜０．５０のＭｎ、及び０．０５〜０．３０のＳｉを含む複数種の主合金元素；
重量％で表して、４．０までのＦｅ、１．０までのＣｏ、０．０１５までのＰ、及び０．０１５までのＳを含む複数種の残留元素；  及び
残部のＮｉ、
からなる耐熱性材料、
・重量％で表して、０．０４〜０．０８のＣ、１８．５〜２０．５のＣｒ、８．０〜９．０のＭｏ、９．０〜１１．０のＣｏ、１．９〜２．３のＴｉ、及び０．００３〜０．００５のＢを含む複数種の主合金元素；
重量％で表して、０．３までのＭｎ、１．５までのＦｅ、及び０．１５までのＳｉを含む複数種の残留元素；  及び
残部のＮｉ、
からなる耐熱性材料、
・重量％で表して、０．０２〜０．０６のＣ、２３．０〜２６．０のＣｒ、１９．０〜２１．０のＣｏ、１．１〜１．９のＴｉ、０．９〜１．５のＡｌ、及び１．０〜１．６のＮｂを含む複数種の主合金元素；
重量％で表して、１．５までのＦｅ、０．６までのＭｏ、０．５までのＳｉ、０．４までのＭｎを含む複数種の残留元素；  及び
残部のＮｉ、
からなる耐熱性材料、
・重量％で表して、０．０１〜０．０３のＣ、２０．０〜２３．０のＣｒ、８．０〜１０．０のＭｏ、及び３．１５〜４．１５のＮｂを含む複数種の主合金元素；
重量％で表して、５．０までのＦｅ、０．４０までのＴｉ、０．４０までのＡｌ、０．１までのＭｎ、０．１０までのＳｉ、０．０１０までのＰ、０．００５までのＳ、０．１までのＣｕ、及び０．１までのＣｏを含む複数種の残留元素；  及び
残部のＮｉ、
からなる耐熱性材料、
・重量％で表して、０．０５〜０．１のＣ、２０．０〜２３．０のＣｒ、８．５〜１０．０のＭｏ、１１．０〜１４．０のＣｏ、０．２〜０．６のＴｉ、及び０．７〜１．４のＡｌを含む複数種の主合金元素；
重量％で表して、２．０までのＦｅ、０．２までのＭｎ、０．２までのＳｉ、０．０１０までのＰ、０．０１０までのＳ、０．５までのＣｕ、及び０．００６までのＢを含む複数種の残留元素；  及び  
残部のＮｉ、  
からなる耐熱性材料、及び
・重量％で表して、０．０５〜０．１のＣ、２１．５〜２３．０のＣｒ、８．５〜１０．０のＭｏ、１１．５〜１３．０のＣｏ、０．４〜０．６のＴｉ、１．０〜１．３０のＡｌ、及び０．００３〜０．００６のＢを含む複数種の主合金元素；
重量％で表して、２．０までのＦｅ、０．１までのＭｎ、０．１までのＳｉ、０．０１０までのＰ、０．０５０までのＳ、０．５までのＣｕを含む複数種の残留元素；  及び  
残部のＮｉ
からなる耐熱性材料、
・重量％で表して、０．０４〜０．０８のＣ、１９．０〜２１．０のＣｒ、５．６〜６．１のＭｏ、１９．０〜２１．０のＣｏ、１．９〜２．４のＴｉ、及びＴｉとＡｌとの組み合わせ２．４〜２．８を含む複数種の主合金元素；
重量％で表して、０．７までのＦｅ、０．６までのＭｎ、０．４０までのＳｉ、０．６０までのＡｌ、０．００７までのＳ、０．００２０までのＰｂ、０．２０までのＣｕ、０．０００１までのＢｉ、０．００５までのＢを含む複数種の残留元素；  及び
残部のＮｉ、
からなる耐熱性材料、
の選択肢のうちの一つからなり；
前記スピンドル（１５）が、
・重量％で表して、０．０３〜０．０７のＣ、２３．８〜２４．８のＣｒ、１．２〜１．７のＭｏ、１９．０〜２０．５のＣｏ、２．８〜３．２のＴｉ、１．２〜１．６のＡｌ、０．７〜１．２のＮｂ、０．０３〜０．０７のＺｒ、０．０１〜０．０１５のＢを含む複数種の主合金元素；
重量％で表して、１．０までのＦｅ、０．５までのＭｎ、０．５までのＳｉ、０．００５０までのＰ、０．００５０までのＳ、０．２までのＣｕ、０．００６までのＭｇ、０．０５までのＴａを含む複数種の残留元素；  及び
残部のＮｉ、  
からなる耐熱性材料、
・重量％で表して、０．０４〜０．０８のＣ、１８．５〜２０．５のＣｒ、８．０〜９．０のＭｏ、９．０〜１１．０のＣｏ、１．９〜２．３のＴｉ、及び０．００３〜０．００５のＢを含む複数種の主合金元素；  
重量％で表して、０．３までのＭｎ、１．５までのＦｅ、及び０．１５までのＳｉを含む複数種の残留元素；  及び
残部のＮｉ、
からなる耐熱性材料、
・重量％で表して、０．０２〜０．０６のＣ、２３．０〜２６．０のＣｒ、１９．０〜２１．０のＣｏ、１．１〜１．９のＴｉ、０．９〜１．５のＡｌ、及び１．０〜１．６のＮｂを含む複数種の主合金元素；  
重量％で表して、１．５までのＦｅ、０．６までのＭｏ、０．５までのＳｉ、０．４までのＭｎを含む複数種の残留元素；  及び
残部のＮｉ、  
からなる耐熱性材料、及び
・重量％で表して、１４．０〜１５．７のＣｒ、４．５〜５．５のＭｏ、１８．０〜２２．０のＣｏ、４．５〜４．９のＡｌ、０．９〜１．５のＴｉ、及び０．００３〜０．０１０のＢを含む複数種の主合金元素；
重量％で表して、０．１２までのＣ、１．０までのＦｅ、１．０までのＭｎ、１．０までのＳｉ、０．００５０までのＳ、０．２までのＣｕ、及び０．１５までのＺｒを含む複数種の残留元素；  及び
残部のＮｉ、
からなる耐熱性材料、
の選択肢のうちの一つからなり；
前記ロック（１７）が、
・重量％で表して、０．０１〜０．０３のＣ、２０．０〜２３．０のＣｒ、８．０〜１０．０のＭｏ、３．２０〜３．８０のＮｂ、０．１〜０．３０のＴｉ、０．１０〜０．３０のＡｌ、０．１０〜０．５０のＭｎ、及び０．０５〜０．３０のＳｉを含む複数種の主合金元素；  
重量％で表して、４．０までのＦｅ、１．０までのＣｏ、０．０１５までのＰ、及び０．０１５までのＳを含む複数種の残留元素；  及び
残部のＮｉ、
からなる耐熱性材料、
・重量％で表して、０．０４〜０．０８のＣ、１８．５〜２０．５のＣｒ、８．０〜９．０のＭｏ、９．０〜１１．０のＣｏ、１．９〜２．３のＴｉ、及び０．００３〜０．００５のＢを含む複数種の主合金元素；  
重量％で表して、０．３までのＭｎ、１．５までのＦｅ、及び０．１５までのＳｉを含む複数種の残留元素；  及び
残部のＮｉ、
からなる耐熱性材料、
・重量％で表して、０．０２〜０．０６のＣ、２３．０〜２６．０のＣｒ、１９．０〜２１．０のＣｏ、１．１〜１．９のＴｉ、０．９〜１．５のＡｌ、及び１．０〜１．６のＮｂを含む複数種の主合金元素；  
重量％で表して、１．５までのＦｅ、０．６までのＭｏ、０．５までのＳｉ、０．４までのＭｎを含む複数種の残留元素；  及び
残部のＮｉ、
からなる耐熱性材料、
・重量％で表して、０．０１〜０．０３のＣ、２０．０〜２３．０のＣｒ、８．０〜１０．０のＭｏ、及び３．１５〜４．１５のＮｂを含む複数種の主合金元素；
重量％で表して、５．０までのＦｅ、０．４０までのＴｉ、０．４０までのＡｌ、０．１までのＭｎ、０．１０までのＳｉ、０．０１０までのＰ、０．００５までのＳ、０．１までのＣｕ、及び０．１までのＣｏを含む複数種の残留元素；  及び
残部のＮｉ、
からなる耐熱性材料、
・重量％で表して、０．０５〜０．１のＣ、２０．０〜２３．０のＣｒ、８．５〜１０．０のＭｏ、１１．０〜１４．０のＣｏ、０．２〜０．６のＴｉ、及び０．７〜１．４のＡｌを含む複数種の主合金元素；
重量％で表して、２．０までのＦｅ、０．２までのＭｎ、０．２までのＳｉ、０．０１０までのＰ、０．０１０までのＳ、０．５までのＣｕ、及び０．００６までのＢを含む複数種の残留元素；  及び  
残部のＮｉ、  
からなる耐熱性材料、
・重量％で表して、０．０５〜０．１のＣ、２１．５〜２３．０のＣｒ、８．５〜１０．０のＭｏ、１１．５〜１３．０のＣｏ、０．４〜０．６のＴｉ、１．０〜１．３０のＡｌ、及び０．００３〜０．００６のＢを含む複数種の主合金元素；
重量％で表して、２．０までのＦｅ、０．１までのＭｎ、０．１までのＳｉ、０．０１０までのＰ、０．０５０までのＳ、０．５までのＣｕを含む複数種の残留元素；  及び  
残部のＮｉ
からなる耐熱性材料、及び
・重量％で表して、０．０４〜０．０８のＣ、１９．０〜２１．０のＣｒ、５．６〜６．１のＭｏ、１９．０〜２１．０のＣｏ、１．９〜２．４のＴｉ、及びＴｉとＡｌとの組み合わせ２．４〜２．８を含む複数種の主合金元素；
重量％で表して、０．７までのＦｅ、０．６までのＭｎ、０．４０までのＳｉ、０．６０までのＡｌ、０．００７までのＳ、０．００２０までのＰｂ、０．２０までのＣｕ、０．０００１までのＢｉ、０．００５までのＢを含む複数種の残留元素、及び  
残部のＮｉ、
からなる耐熱性材料、
の選択肢のうちの一つからなり；
前記ストレーナー（２５）が、
・重量％で表して、０．０１〜０．０３のＣ、２０．０〜２３．０のＣｒ、８．０〜１０．０のＭｏ、３．２０〜３．８０のＮｂ、０．１〜０．３０のＴｉ、０．１０〜０．３０のＡｌ、０．１０〜０．５０のＭｎ、及び０．０５〜０．３０のＳｉを含む複数種の主合金元素；  
重量％で表して、４．０までのＦｅ、１．０までのＣｏ、０．０１５までのＰ、及び０．０１５までのＳを含む複数種の残留元素；  及び
残部のＮｉ、
からなる耐熱性材料、
・重量％で表して、０．０４〜０．０８のＣ、１８．５〜２０．５のＣｒ、８．０〜９．０のＭｏ、９．０〜１１．０のＣｏ、１．９〜２．３のＴｉ、及び０．００３〜０．００５のＢを含む複数種の主合金元素；  
重量％で表して、０．３までのＭｎ、１．５までのＦｅ、及び０．１５までのＳｉを含む複数種の残留元素；  及び
残部のＮｉ、
からなる耐熱性材料、
・重量％で表して、０．０２〜０．０６のＣ、２３．０〜２６．０のＣｒ、１９．０〜２１．０のＣｏ、１．１〜１．９のＴｉ、０．９〜１．５のＡｌ、及び１．０〜１．６のＮｂを含む複数種の主合金元素；
重量％で表して、１．５までのＦｅ、０．６までのＭｏ、０．５までのＳｉ、０．４までのＭｎを含む複数種の残留元素；  及び
残部のＮｉ、
からなる耐熱性材料、
・重量％で表して、０．０１〜０．０３のＣ、２０．０〜２３．０のＣｒ、８．０〜１０．０のＭｏ、及び３．１５〜４．１５のＮｂを含む複数種の主合金元素；
重量％で表して、５．０までのＦｅ、０．４０までのＴｉ、０．４０までのＡｌ、０．１までのＭｎ、０．１０までのＳｉ、０．０１０までのＰ、０．００５までのＳ、０．１までのＣｕ、及び０．１までのＣｏを含む複数種の残留元素；  及び
残部のＮｉ、
からなる耐熱性材料、
・重量％で表して、０．０５〜０．１のＣ、２０．０〜２３．０のＣｒ、８．５〜１０．０のＭｏ、１１．０〜１４．０のＣｏ、０．２〜０．６のＴｉ、及び０．７〜１．４のＡｌを含む複数種の主合金元素；
重量％で表して、２．０までのＦｅ、０．２までのＭｎ、０．２までのＳｉ、０．０１０までのＰ、０．０１０までのＳ、０．５までのＣｕ、及び０．００６までのＢを含む複数種の残留元素；  及び  
残部のＮｉ
からなる耐熱性材料、及び
・重量％で表して、０．０５〜０．１のＣ、２１．５〜２３．０のＣｒ、８．５〜１０．０のＭｏ、１１．５〜１３．０のＣｏ、０．４〜０．６のＴｉ、１．０〜１．３０のＡｌ、及び０．００３〜０．００６のＢを含む複数種の主合金元素；
重量％で表して、２．０までのＦｅ、０．１までのＭｎ、０．１までのＳｉ、０．０１０までのＰ、０．０５０までのＳ、０．５までのＣｕを含む複数種の残留元素；  及び  
残部のＮｉ、
からなる耐熱性材料、
の選択肢のうちの一つからなる、
ことを特徴とする、前記蒸気弁（５）。
【請求項２】
弁（５）の位置を固定するために、弁（５）の下流端部のところに複数のボルト（３０）を更に含み、前記複数のボルト（３０）が、
・重量％で表して、０．０３〜０．０７のＣ、２３．８〜２４．８のＣｒ、１．２〜１．７のＭｏ、１９．０〜２０．５のＣｏ、２．８〜３．２のＴｉ、１．２〜１．６のＡｌ、０．７〜１．２のＮｂ、０．０３〜０．０７のＺｒ、０．０１〜０．０１５のＢを含む複数種の主合金元素；
重量％で表して、１．０までのＦｅ、０．５までのＭｎ、０．５までのＳｉ、０．００５０までのＰ、０．００５０までのＳ、０．２までのＣｕ、０．００６までのＭｇ、０．０５までのＴａを含む複数種の残留元素；  及び
残部のＮｉ、
からなる耐熱性材料、
・重量％で表して、１４．０〜１５．７のＣｒ、４．５〜５．５のＭｏ、１８．０〜２２．０のＣｏ、４．５〜４．９のＡｌ、０．９〜１．５のＴｉ、及び０．００３〜０．０１０のＢを含む複数種の主合金元素；
重量％で表して、０．１２までのＣ、１．０までのＦｅ、１．０までのＭｎ、１．０までのＳｉ、０．００５０までのＳ、０．２までのＣｕ、及び０．１５までのＺｒを含む複数種の残留元素；  及び
残部のＮｉ、  
からなる耐熱性材料、
・重量％で表して、０．０４〜０．０８のＣ、１８．５〜２０．５のＣｒ、８．０〜９．０のＭｏ、９．０〜１１．０のＣｏ、１．９〜２．３のＴｉ、及び０．００３〜０．００５のＢを含む複数種の主合金元素；  
重量％で表して、０．３までのＭｎ、１．５までのＦｅ、及び０．１５までのＳｉを含む複数種の残留元素；  及び
残部のＮｉ、
からなる耐熱性材料、
・重量％で表して、０．０２〜０．０６のＣ、２３．０〜２６．０のＣｒ、１９．０〜２１．０のＣｏ、１．１〜１．９のＴｉ、０．９〜１．５のＡｌ、及び１．０〜１．６のＮｂを含む複数種の主合金元素；  
重量％で表して、１．５までのＦｅ、０．６までのＭｏ、０．５までのＳｉ、０．４までのＭｎを含む複数種の残留元素；  及び
残部のＮｉ
からなる耐熱性材料、及び
・重量％で表して、１２．０〜１５．０のＣｏ、８．０〜２１．０のＣｒ、３．５０〜５．００のＭｏ、１．２〜１．６のＡｌ、２．８〜３．３のＴｉ、０．００３０〜０．０１００のＢ、０．０２〜０．０８のＺｒ、０．０２〜０．１のＣ、及び０．０２〜０．１のＭｎを含む複数種の主合金元素；  
重量％で表して、０．１５までのＳｉ、０．０１５までのＰ、０．０１５までのＳ、２．０までのＦｅ、及び０．１０までのＣｕを含む複数種の残留元素；  及び
残部のＮｉ、
からなる耐熱性材料、
の選択肢のうちの一つからなる、請求項１の蒸気弁（５）。
【考案の詳細な説明】
【技術分野】
【０００１】
本考案は、耐高温性蒸気弁、より詳しくはスチームタービン用の蒸気弁に関する。
【０００２】
本明細書の目的において、“高温”という用語は、６５０℃以上を指すものと理解されるべきである。
【背景技術】
【０００３】
スチームタービンの発電効率を高める効率的な手段の一つは、タービンスチーム温度を６５０℃以上に高めることである。
【０００４】
これらの高温に対しては特別な考慮がされ得る。例えば、弁は冷却用の特徴を要求し得るか、または追加的に高い熱間強度を有する材料から作ることができる。冷却手段は典型的には限定的な効果しか持たない一方で、弁に様々な材料を使用することは問題を起こし得る、というのも異なる材料は異なる膨張係数を有し、それゆえ加熱時に許容できない内部応力が生じる恐れがあり、これが耐用期間に悪影響を及ぼし得るからである。
【考案の概要】
【０００５】
耐用期間の問題、詳しくは高温操業の故のクラッキング及び酸化の問題に取り組む高温蒸気弁が開示される。
【０００６】
本考案は、独立形式請求項に記載の技術事項によってこの問題に取り組みことを試みるものである。有利な態様は引用形式請求項に記載される。
【０００７】
本考案は、一般的には、スチームタービン弁の部材に特別な材料の組み合わせを使用するという思想に基づく。
【０００８】
例として、本考案の一態様を、以下、添付の図面を参照してより詳しく説明する。
【図面の簡単な説明】
【０００９】
【図１】図１は、各態様を適用し得る蒸気弁のペアの断面図である。
【００１０】
［詳細な説明］
本考案の例示的な一態様を図面を参照して説明する。ここで、説明全体にわたり、同じ参照番号は同じ要素を指すために使用する。以下の記載では、説明の目的のために、数多くの具体的な細部を本考案の十分な理解のために述べる。しかし、本考案は、これらの具体的な細部なしでも実施でき、そのためここに記載の例示的な態様に限定されるものではない。
【００１１】
図１は、一連の二つの高温スチーブタービン弁５を示す。例示的態様は、弁５のうちの一つまたは両方に適用し得る。弁５は、それぞれ、チャンバを形成するケーシングであるチェスト１０を含む。このチャンバ内には、空隙を有するロック１７があり、この空隙を通ってスピンドル１５が延びる。スピンドル１５は、二つの端部を有する。一方の端部は、チェスト１０から突き出ており、他方の端部はチャンバ内に位置する。ロック１７の目的はスピンドル１５の運動を案内することであり、スピンドル１５の目的は、弁座２４に対して、閉弁手段２０、例えばディスク、プラグまたは等価物を可動に位置決めして、弁５を開いたまたは閉じた状態のいずれかにすることである。ストレーナー２５は、閉弁手段の上流にチャンバ内に配置され、そして好ましくは少なくとも部分的に入口ポート１２中にある。これらの配置は、ストレーナー２５が、スチーム中に典型的に存在する固形の粒子を保持するそれの機能を発揮させて、閉弁手段に対する潜在的なダメージを減少させることを可能にする。
【００１２】
弁５の下流末端には、場合により、複数のボルト３９が提供される。ボルト３０の目的は、弁５を、更に別のスチームタービン装置アイテムに固定する手段を供することである。これらのアイテムには、限定はされないが、更なる配管、タービンケーシング、及び更に別の弁などが挙げられ得る。
【００１３】
一例示的態様では、図１に示すチェスト１０は、重量％で表して、０．０１〜０．０３のＣ、２０．０〜２３．０のＣｒ、８．０〜１０．０のＭｏ、３．２０〜３．８０のＮｂ、０．１〜０．３０のＴｉ、０．１０〜０．３０のＡｌ、０．１０〜０．５０のＭｎ、及び０．０５〜０．３０のＳｉを含む複数種の主合金元素；  重量％で表して、４．０までのＦｅ、１．０までのＣｏ，０．０１５までのＰ、及び０．０１５までのＳを含む複数種の残留元素；  及び残部のＮｉからなる耐熱性材料からなる。
【００１４】
一例示的態様では、図１に示されるチェスト１０は、重量％で表して、０．０４〜０．０８のＣ、１８．５〜２０．５のＣｒ、８．０〜９．０のＭｏ、９．０〜１１．０のＣｏ、１．９〜２．３のＴｉ、及び０．００３〜０．００５のＢを含む複数種の主合金元素、重量％で表して０．３までのＭｎ、１．５までのＦｅ及び０．１５までのＳｉを含む複数種の残留元素、及び残部のＮｉからなる耐熱性材料からなる。
【００１５】
一例示的態様では、図１に示されるチェスト１０は、重量％で表して、０．０２〜０．０６のＣ、２３．０〜２６．０のＣｒ、１９．０〜２１．０のＣｏ、１．１〜１．９のＴｉ、０．９〜１．５のＡｌ、及び１．０〜１．６のＮｂを含む複数種の主合金元素；  重量％で表して、１．５までのＦｅ、０．６までのＭｏ、０．５までのＳｉ、０．４までのＭｎを含む複数種の残留元素；  及び残部のＮｉからなる耐熱性材料からなる。
【００１６】
一例示的態様では、図１に示されるチェスト１０は、重量％で表して、０．０１〜０．０３のＣ、２０．０〜２３．０のＣｒ、８．０〜１０．０のＭｏ、及び３．１５〜４．１５のＮｂを含む複数種の主合金元素；  重量％で表して、５．０までのＦｅ、０．４０までのＴｉ、０．４０までのＡｌ、０．１までのＭｎ、０．１０までのＳｉ、０．０１０までのＰ、０．００５までのＳ、０．１までのＣｕ、及び０．１までのＣｏを含む複数種の残留元素；  及び残部のＮｉからなる耐熱性材料からなる。
【００１７】
一例示的態様では、図１に示されるチェスト１０は、重量％で表して、０．０５〜０．１のＣ、２０．０〜２３．０のＣｒ、８．５〜１０．０のＭｏ、１１．０〜１４．０のＣｏ、０．２〜０．６のＴｉ、及び０．７〜１．４のＡｌを含む複数種の主合金元素；  重量％で表して、２．０までのＦｅ、０．２までのＭｎ、０．２までのＳｉ、０．０１０までのＰ、０．０１０までのＳ、０．５までのＣｕ、及び０．００６までのＢを含む複数種の残留元素；  及び残部のＮｉからなる耐熱性材料からなる。
【００１８】
一例示的態様では、図１に示されるチェスト１０は、重量％で表して、０．０５〜０．１のＣ、２１．５〜２３．０のＣｒ、８．５〜１０．０のＭｏ、１１．５〜１３．０のＣｏ、０．４〜０．６のＴｉ、１．０〜１．３０のＡｌ、及び０．００３〜０．００６のＢを含む複数種の主合金元素；  重量％で表して、２．０までのＦｅ、０．１までのＭｎ、０．１までのＳｉ、０．０１０までのＰ、０．０５０までのＳ、０．５までのＣｕを含む複数種の残留元素；  及び残部のＮｉからなる耐熱性材料からなる。
【００１９】
一例示的態様では、図１に示されるスピンドル１５は、重量％で表して、０．０３〜０．０７のＣ、２３．８〜２４．８のＣｒ、１．２〜１．７のＭｏ、１９．０〜２０．５のＣｏ、２．８〜３．２のＴｉ、１．２〜１．６のＡｌ、０．７〜１．２のＮｂ、０．０３〜０．０７のＺｒ、０．０１〜０．０１５のＢを含む複数種の主合金元素；  重量％で表して、１．０までのＦｅ、０．５までのＭｎ、０．５までのＳｉ、０．００５０までのＰ、０．００５０までのＳ、０．２までのＣｕ、０．００６までのＭｇ、０．０５までのＴａを含む複数種の残留元素；  及び残部のＮｉからなる耐熱性材料からなる。
【００２０】
一実施態様では、図１に示されるスピンドル１５は、重量％で表して、０．０４〜０．０８のＣ、１８．５〜２０．５のＣｒ、８．０〜９．０のＭｏ、９．０〜１１．０のＣｏ、１．９〜２．３のＴｉ、及び０．００３〜０．００５のＢを含む複数種の主合金元素；  重量％で表して、０．３までのＭｎ、１．５までのＦｅ、及び０．１５までのＳｉを含む複数種の残留元素；  及び残部のＮｉからなる耐熱性材料からなる。
【００２１】
一実施態様では、図１に示されるスピンドル１５は、重量％で表して、０．０２〜０．０６のＣ、２３．０〜２６．０のＣｒ、１９．０〜２１．０のＣｏ、１．１〜１．９のＴｉ、０．９〜１．５のＡｌ、及び１．０〜１．６のＮｂを含む複数種の主合金元素；  重量％で表して、１．５までのＦｅ、０．６までのＭｏ、０．５までのＳｉ、０．４までのＭｎを含む複数種の残留元素；  及び残部のＮｉからなる耐熱性材料からなる。
【００２２】
一実施態様では、図１に示されるスピンドル１５は、重量％で表して、１４．０〜１５．７のＣｒ、４．５〜５．５のＭｏ、１８．０〜２２．０のＣｏ、４．５〜４．９のＡｌ、０．９〜１．５のＴｉ、及び０．００３〜０．０１０のＢを含む複数種の主合金元素；  重量％で表して、０．１２までのＣ、１．０までのＦｅ、１．０までのＭｎ、１．０までのＳｉ、０．００５０までのＳ、０．２までのＣｕ、及び０．１５までのＺｒを含む複数種の残留元素；  及び残部のＮｉからなる耐熱性材料からなる。
【００２３】
一実施態様では、図１に示されるスピンドル１５は、重量％で表して、０．０４〜０．０８のＣ、１９．０〜２１．０のＣｒ、５．６〜６．１のＭｏ、１９．０〜２１．０のＣｏ、１．９〜２．４のＴｉ、及びＴｉとＡｌとの組み合わせ２．４〜２．８を含む複数種の主合金元素；  重量％で表して、０．７までのＦｅ、０．６までのＭｎ、０．４０までのＳｉ、０．６０までのＡｌ、０．００７までのＳ、０．００２０までのＰｂ、０．２０までのＣｕ、０．０００１までのＢｉ、０．００５までのＢを含む複数種の残留元素、及び残部のＮｉからなる耐熱性材料からなる。
【００２４】
一実施態様では、図１に示されるスピンドル１５は、重量％で表して、０．０４〜０．０８のＣ、１９．０〜２１．０のＣｒ、５．６〜６．１のＭｏ、１９．０〜２１．０のＣｏ、１．９〜２．４のＴｉ、及びＴｉとＡｌとの組み合わせ２．４〜２．８を含む複数種の主合金元素；  重量％で表して、０．７までのＦｅ、０．６までのＭｎ、０．４０までのＳｉ、０．６０までのＡｌ、０．００７までのＳ、０．００２０までのＰｂ、０．２０までのＣｕ、０．０００１までのＢｉ、０．００５までのＢを含む複数種の残留元素、及び残部のＮｉからなる耐熱性材料からなる。
【００２５】
一例示的態様では、図１に示されるロック１７は、重量％で表して、０．０１〜０．０３のＣ、２０．０〜２３．０のＣｒ、８．０〜１０．０のＭｏ、３．２０〜３．８０のＮｂ、０．１〜０．３０のＴｉ、０．１０〜０．３０のＡｌ、０．１０〜０．５０のＭｎ、及び０．０５〜０．３０のＳｉを含む複数種の主合金元素；  重量％で表して、４．０までのＦｅ、１．０までのＣｏ、０．０１５までのＰ、及び０．０１５までのＳを含む複数種の残留元素；  及び残部のＮｉからなる耐熱性材料からなる。
【００２６】
一例示的態様では、図１に示されるロック１７は、重量％で表して、０．０４〜０．０８のＣ、１８．５〜２０．５のＣｒ、８．０〜９．０のＭｏ、９．０〜１１．０のＣｏ、１．９〜２．３のＴｉ、及び０．００３〜０．００５のＢを含む複数種の主合金元素；  重量％で表して、０．３までのＭｎ、１．５までのＦｅ、及び０．１５までのＳｉを含む複数種の残留元素；  及び残部のＮｉからなる耐熱性材料からなる。
【００２７】
一例示的態様では、図１に示されるロック１７は、重量％で表して、０．０２〜０．０６のＣ、２３．０〜２６．０のＣｒ、１９．０〜２１．０のＣｏ、１．１〜１．９のＴｉ、０．９〜１．５のＡｌ、及び１．０〜１．６のＮｂを含む複数種の主合金元素；  元素重量％で表して、１．５までのＦｅ、０．６までのＭｏ、０．５までのＳｉ、０．４までのＭｎを含む複数種の残留元素；  及び残部のＮｉからなる耐熱性材料からなる。
【００２８】
一例示的態様では、図１に示されるロック１７は、重量％で表して、０．０１〜０．０３のＣ、２０．０〜２３．０のＣｒ、８．０〜１０．０のＭｏ、及び３．１５〜４．１５のＮｂを含む複数種の主合金元素；  重量％で表して、５．０までのＦｅ、０．４０までのＴｉ、０．４０までのＡｌ、０．１までのＭｎ、０．１０までのＳｉ、０．０１０までのＰ、０．００５までのＳ、０．１までのＣｕ、及び０．１までのＣｏを含む複数種の残留元素；  及び残部のＮｉからなる耐熱性材料からなる。
【００２９】
一例示的態様では、図１に示されるロック１７は、重量％で表して、０．０５〜０．１のＣ、２０．０〜２３．０のＣｒ、８．５〜１０．０のＭｏ、１１．０〜１４．０のＣｏ、０．２〜０．６のＴｉ、及び０．７〜１．４のＡｌを含む複数種の主合金元素；  元素重量％で表して、２．０までのＦｅ、０．２までのＭｎ、０．２までのＳｉ、０．０１０までのＰ、０．０１０までのＳ、０．５までのＣｕ、及び０．００６までのＢを含む複数種の残留元素；  及び残部のＮｉからなる耐熱性材料からなる。
【００３０】
一例示的態様では、図１に示されるロック１７は、重量％で表して、０．０５〜０．１のＣ、２１．５〜２３．０のＣｒ、８．５〜１０．０のＭｏ、１１．５〜１３．０のＣｏ、０．４〜０．６のＴｉ、１．０〜１．３０のＡｌ、及び０．００３〜０．００６のＢを含む複数種の主合金元素；  重量％で表して、２．０までのＦｅ、０．１までのＭｎ、０．１までのＳｉ、０．０１０までのＰ、０．０５０までのＳ、０．５までのＣｕを含む複数種の残留元素；  及び残部のＮｉからなる耐熱性材料からなる。
【００３１】
一例示的態様では、図１に示されるロック１７は、重量％で表して、０．０４〜０．０８のＣ、１９．０〜２１．０のＣｒ、５．６〜６．１のＭｏ、１９．０〜２１．０のＣｏ、１．９〜２．４のＴｉ、及びＴｉとＡｌとの組み合わせ２．４〜２．８を含む複数種の主合金元素；  重量％で表して、０．７までのＦｅ、０．６までのＭｎ、０．４０までのＳｉ、０．６０までのＡｌ、０．００７までのＳ、０．００２０までのＰｂ、０．２０までのＣｕ、０．０００１までのＢｉ、０．００５までのＢを含む複数種の残留元素、及び残部のＮｉからなる耐熱性材料からなる。
【００３２】
一例示的態様では、図１に示されるロック１７は、重量％で表して、０．０４〜０．０８のＣ、１９．０〜２１．０のＣｒ、５．６〜６．１のＭｏ、１９．０〜２１．０のＣｏ、１．９〜２．４のＴｉ、及びＴｉとＡｌとの組み合わせ２．４〜２．８を含む複数種の主合金元素；  重量％で表して、０．７までのＦｅ、０．６までのＭｎ、０．４０までのＳｉ、０．６０までのＡｌ、０．００７までのＳ、０．００２０までのＰｂ、０．２０までのＣｕ、０．０００１までのＢｉ、０．００５までのＢを含む複数種の残留元素、及び残部のＮｉからなる耐熱性材料からなる。
【００３３】
一例示的態様では、図１のストレーナー２５は、重量％で表して、０．０１〜０．０３のＣ、２０．０〜２３．０のＣｒ、８．０〜１０．０のＭｏ、３．２０〜３．８０のＮｂ、０．１〜０．３０のＴｉ、０．１０〜０．３０のＡｌ、０．１０〜０．５０のＭｎ、及び０．０５〜０．３０のＳｉを含む複数種の主合金元素；  重量％で表して、４．０までのＦｅ、１．０までのＣｏ、０．０１５までのＰ、及び０．０１５までのＳを含む複数種の残留元素；  及び残部のＮｉからなる耐熱性材料からなる。
【００３４】
一例示的態様では、図１に示されるストレーナー２５は、重量％で表して、０．０４〜０．０８のＣ、１８．５〜２０．５のＣｒ、８．０〜９．０のＭｏ、９．０〜１１．０のＣｏ、１．９〜２．３のＴｉ、及び０．００３〜０．００５のＢを含む複数種の主合金元素；  重量％で表して、０．３までのＭｎ、１．５までのＦｅ、及び０．１５までのＳｉを含む複数種の残留元素；  及び残部のＮｉからなる耐熱性材料からなる。
【００３５】
一例示的態様では、図１に示されるストレーナー２５は、重量％で表して、０．０２〜０．０６のＣ、２３．０〜２６．０のＣｒ、１９．０〜２１．０のＣｏ、１．１〜１．９のＴｉ、０．９〜１．５のＡｌ、及び１．０〜１．６のＮｂを含む複数種の主合金元素；  重量％で表して、１．５までのＦｅ、０．６までのＭｏ、０．５までのＳｉ、０．４までのＭｎを含む複数種の残留元素；  及び残部のＮｉからなる耐熱性材料からなる。
【００３６】
一例示的態様では、図１のストレーナー２５は、重量％で表して、０．０１〜０．０３のＣ、２０．０〜２３．０のＣｒ、８．０〜１０．０のＭｏ、及び３．１５〜４．１５のＮｂを含む複数種の主合金元素；  重量％で表して、５．０までのＦｅ、０．４０までのＴｉ、０．４０までのＡｌ、０．１までのＭｎ、０．１０までのＳｉ、０．０１０までのＰ、０．００５までのＳ、０．１までのＣｕ、及び０．１までのＣｏを含む複数種の残留元素；  及び残部のＮｉからなる耐熱性材料からなる。
【００３７】
一例示的態様では、図１のストレーナー２５は、重量％で表して、０．０５〜０．１のＣ、２０．０〜２３．０のＣｒ、８．５〜１０．０のＭｏ、１１．０〜１４．０のＣｏ、０．２〜０．６のＴｉ、及び０．７〜１．４のＡｌを含む複数種の主合金元素；  重量％で表して、２．０までのＦｅ、０．２までのＭｎ、０．２までのＳｉ、０．０１０までのＰ、０．０１０までのＳ、０．５までのＣｕ、及び０．００６までのＢを含む複数種の残留元素；  及び残部のＮｉからなる耐熱性材料からなる。
【００３８】
一例示的態様では、図１のストレーナー２５は、重量％で表して、０．０５〜０．１のＣ、２１．５〜２３．０のＣｒ、８．５〜１０．０のＭｏ、１１．５〜１３．０のＣｏ、０．４〜０．６のＴｉ、１．０〜１．３０のＡｌ、及び０．００３〜０．００６のＢを含む複数種の主合金元素；  重量％で表して、２．０までのＦｅ、０．１までのＭｎ、０．１までのＳｉ、０．０１０までのＰ、０．０５０までのＳ、０．５までのＣｕを含む複数種の残留元素；  及び残部のＮｉからなる耐熱性材料からなる。
【００３９】
一例示的態様では、図１のボルト３０は、重量％で表して、０．０３〜０．０７のＣ、２３．８〜２４．８のＣｒ、１．２〜１．７のＭｏ、１９．０〜２０．５のＣｏ、２．８〜３．２のＴｉ、１．２〜１．６のＡｌ、０．７〜１．２のＮｂ、０．０３〜０．０７のＺｒ、０．０１〜０．０１５のＢを含む複数種の主合金元素；  重量％で表して、１．０までのＦｅ、０．５までのＭｎ、０．５までのＳｉ、０．００５０までのＰ、０．００５０までのＳ、０．２までのＣｕ、０．００６までのＭｇ、０．０５までのＴａを含む複数種の残留元素；  及び残部のＮｉからなる耐熱性材料からなる。
【００４０】
一例示的態様では、図１に示されるボルト３０は、重量％で表して、０．０４〜０．０８のＣ、１８．５〜２０．５のＣｒ、８．０〜９．０のＭｏ、９．０〜１１．０のＣｏ、１．９〜２．３のＴｉ、及び０．００３〜０．００５のＢを含む複数種の主合金元素；  重量％で表して、０．３までのＭｎ、１．５までのＦｅ、及び０．１５までのＳｉを含む複数種の残留元素；  及び残部のＮｉからなる耐熱性材料からなる。
【００４１】
一例示的態様では、図１に示されるボルト３０は、重量％で表して、０．０２〜０．０６のＣ、２３．０〜２６．０のＣｒ、１９．０〜２１．０のＣｏ、１．１〜１．９のＴｉ、０．９〜１．５のＡｌ、及び１．０〜１．６のＮｂを含む複数種の主合金元素；  重量％で表して、１．５までのＦｅ、０．６までのＭｏ、０．５までのＳｉ、０．４までのＭｎを含む複数種の残留元素；  及び残部のＮｉからなる耐熱性材料からなる。
【００４２】
一例示的態様では、図１のボルト３０は、重量％で表して、１４．０〜１５．７のＣｒ、４．５〜５．５のＭｏ、１８．０〜２２．０のＣｏ、４．５〜４．９のＡｌ、０．９〜１．５のＴｉ、及び０．００３〜０．０１０のＢを含む複数種の主合金元素；  重量％で表して、０．１２までのＣ、１．０までのＦｅ、１．０までのＭｎ、１．０までのＳｉ、０．００５０までのＳ、０．２までのＣｕ、及び０．１５までのＺｒを含む複数種の残留元素；  及び残部のＮｉからなる耐熱性材料からなる。
【００４３】
一例示的態様では、図１のボルト３０は、重量％で表して、１２．０〜１５．０のＣｏ、８．０〜２１．０のＣｒ、３．５０〜５．００のＭｏ、１．２〜１．６のＡｌ、２．８〜３．３のＴｉ、０．００３０〜０．０１００のＢ、０．０２〜０．０８のＺｒ、０．０２〜０．１のＣ、及び０．０２〜０．１のＭｎを含む複数種の主合金元素；  重量％で表して、０．１５までのＳｉ、０．０１５までのＰ、０．０１５までのＳ、２．０までのＦｅ、及び０．１０までのＣｕを含む複数種の残留元素；  及び残部のＮｉからなる耐熱性材料からなる。
【００４４】
本考案について以上示し、最も実用的な例示的態様と考えられるものにおいて説明したが、本考案は、他の具体的態様とすることも可能である。それ故、ここに開示された態様は、全ての点において、例示的なものであり、限定的なものではないと考えられるものである。本考案の範囲は、以上の説明ではなく、添付の請求の範囲によって示されるものであり、それの意味及び範囲及び等価物内で生ずる任意の変更もそれに包含されることが意図される。
【符号の説明】
【００４５】
５        弁
１０      チェスト
１２      入口ポート
１５      スピンドル
１７      ロック
２０      閉弁手段
２４      弁座
２５      ストレーナー
３０      ボルト
【図１】
0003177226.tif 000003